(57)【要約】  １以上のパッドを当該パッドを圧縮する形状に組立てることによってタンポン用綿撒糸が作られる。より具体的には、パッドを圧縮する形状を横断する方向において半径方向に圧縮し円筒形状とし、当該円筒形状を縦方向の垂直な軸に沿って軸方向に圧縮し、タンポン用綿撒糸を形成する。一つの具体例において、軸方向の圧縮は、圧力が円筒形状の第１および第２の端部の少なくとも一つに適用されるように、行なわれる。本発明の一つの側面において、形成されたタンポン用綿撒糸は、シンジナテストで測定された約６．０グラムから９．０グラムまでの範囲内の吸収容量、および立方センチメートル当たり約０．４６０３グラムの密度を有する。本発明の別の側面においては、形成されたタンポン用綿撒糸は、シンジナテストで測定された約９．０グラムから１２．０グラムまでの範囲内の吸収容量、および立方センチメートル当たり約０．４７５５の密度を有する。【選択図】図３
2012523911.tif 000002
【特許請求の範囲】
【請求項１】
２以上のパッドを重ね合わされた形状に組み合わせるステップと、
前記重ね合わされた形状のパッドを横断する方向において半径方向に圧縮して円筒形状にするステップと、
最初の円筒形状を縦方向の垂直な軸に沿って軸方向に圧縮して立方センチメートル当たり０．４０グラム以上の密度を有するタンポン用綿撒糸を形成するステップと
を備える
タンポン用綿撒糸を作るための方法。
【請求項２】
前記重ね合わされた形状は、十字形状に重ね合わされた形状である
請求項１に記載の方法。
【請求項３】
前記半径方向に圧縮するステップは、重ね合わされた形状のパッドを当該形状の外周の周りにおいて半径方向に圧縮するステップを有する
請求項１に記載の方法。
【請求項４】
前記軸方向に圧縮するステップは、円筒形状の第１および第２の端部のうちの少なくとも一方に圧力をかけて前記円筒形状を軸方向に圧縮するステップを有する
請求項１に記載の方法。
【請求項５】
前記軸方向に圧縮するステップは、円筒形状の第１および第２の端部の両方に圧力をかけて前記円筒形状を軸方向に圧縮するステップを有する
請求項１に記載の方法。
【請求項６】
前記形成されたタンポン用綿撒糸は、シンジナテストで測定される吸収容量が６．０グラムから９．０グラムまでの範囲内であり、密度が立方センチメートル当たり０．４６０３グラムである
請求項１に記載の方法。
【請求項７】
前記形成されたタンポン用綿撒糸は、シンジナテストで測定される吸収容量が９．０グラムから１２．０グラムまでの範囲内であり、密度が立方センチメートル当たり０．４７５５グラムである
請求項１に記載の方法。
【請求項８】
前記形成されたタンポン用綿撒糸は、シンジナテストで測定される吸収容量が６．０グラムから９．０グラムまでの範囲内であり、最大吸水容量が３．００ミリリットル以上であるか、吸水速度が分当たり０．５５ミリリットル以上であるか、幅方向の膨張率が９０パーセント以上であるかのうちの少なくとも一つの要件を満たす
請求項１に記載の方法。
【請求項９】
前記形成されたタンポン用綿撒糸は、シンジナテストで測定される吸収容量が９．０グラムから１２．０グラムまでの範囲内であり、密度が立方センチメートル当たり０．４４グラム以上であり、最大吸水容量が４．２０ミリリットル以上であるか、吸水速度が分当たり０．６５ミリリットル以上であるか、幅方向の膨張率が７５パーセント以上であるかのうちの少なくとも一つの要件を満たす
請求項１に記載の方法。
【請求項１０】
半径方向および軸方向に圧縮されて円筒形状体に形成された少なくとも一つのパッドを備え、
前記圧縮の後に、前記円筒形状体は立方センチメートル当たり０．４０グラム以上の密度を有する
タンポン用綿撒糸。
【請求項１１】
前記円筒形状体は、シンジナテストで測定される吸収容量が６．０グラムから９．０グラムまでの範囲内であり、密度が立方センチメートル当たり０．４６０３グラムである
請求項１０に記載のタンポン用綿撒糸。
【請求項１２】
前記円筒形状体は、シンジナテストで測定される吸収容量が９．０グラムから１２．０グラムまでの範囲内であり、密度が立方センチメートル当たり０．４７５５グラムである
請求項１０に記載のタンポン用綿撒糸。
【請求項１３】
前記円筒形状体は、シンジナテストで測定される吸収容量が６．０グラムから９．０グラムまでの範囲内であり、最大吸水容量が３．００ミリリットル以上であるか、吸水速度が分当たり０．５５ミリリットル以上であるか、幅方向の膨張率が９０パーセント以上であるかのうちの少なくとも一つの要件を満たす
請求項１０に記載のタンポン用綿撒糸。
【請求項１４】
前記円筒形状体は、シンジナテストで測定される吸収容量が９．０グラムから１２．０グラムまでの範囲内であり、最大吸水容量が４．２０ミリリットル以上であるか、吸水速度が分当たり０．６５ミリリットル以上であるか、幅方向の膨張率が７５パーセント以上であるかのうちの少なくとも一つの要件を満たす
請求項１０に記載のタンポン用綿撒糸。
【請求項１５】
タンポン用綿撒糸の少なくとも一部分を覆い、かつ第２の吸収性を有する漏れ防止のシールドを備え、
前記第２の吸収性は、前記タンポン用綿撒糸の吸収性よりも小さく、
前記漏れ防止のシールドは、前記タンポン用綿撒糸が装着者の膣腔に挿入された場合に、流体を前記タンポン用綿撒糸に導く不織布の材料を有する
請求項１０に記載のタンポン用綿撒糸。
【発明の詳細な説明】
【技術分野】
【０００１】
本発明は、広くはタンポン用綿撒糸に関し、より狭くは改良された吸収性および膨張特性を有しその結果として改良された迂回漏れ防止の手段を提供するタンポン用綿撒糸に関する。
【背景技術】
【０００２】
吸収性の生理用タンポンは、その技術分野において古くから知られている。より最近において利用されているタンポン用綿撒糸は、吸収性の材料、もしくは吸収性および非吸収性の材料の混合物の、一般的には矩形状のパッドから、実質的に円筒形状の部材に圧縮される。使用に際して、タンポン用綿撒糸は、女性の膣に挿入される。血液やその他の体液が圧縮されたタンポン用綿撒糸に接触するので、それらの流体は吸収され、綿撒糸は圧縮される前のサイズまで再膨張し、その月経の期間中に膣から流れ出るその他の流体を捕獲する。タンポン用綿撒糸の性能に関する一つの大きな基準は、漏れの防止である。ほとんどの漏れは、月経液の「迂回」が原因である。迂回は、月経液がそこに挿入されているタンポン用綿撒糸と接触することなく膣腔の長手方向に沿って移動する場合に起きる。タンポンの漏れは、全てのサイズの（例えば、吸収性の）タンポンに関して、約１５パーセントから２０パーセントまでの範囲内の発生率を有している。
【発明の概要】
【発明が解決しようとする課題】
【０００３】
本発明者たちは、そのような迂回が、一般的にタンポン用綿撒糸が膣腔の中で十分にフィットしていないことに起因していることを発見した。いかなる商業用に生産されるタンポンの漏れの傾向も非常に予測が難しい。それは、例えば、大量生産される製品としてのタンポンに対する異なる製造プロセスや、タンポンを用いる女性の膣腔が身体構造上の差異を有していることによる。実際のユーザの磁気共鳴画像（ＭＲＩ）による分析やＩＯＮシミュレーション（身体構造的に正確なシミュレーション装置）は、迂回漏れがより高い頻度で起きるのは、タンポン用綿撒糸が膣腔の中においてあまりに高い位置に挿入される場合、およびタンポン用綿撒糸が膣の円蓋に対して左右に角度を持ってしまう場合であることを、示している。例えば、ＭＲＩおよびＩＯＮシミュレーションの結果において、本発明者たちは、膣腔の中でタンポン用綿撒糸を高い位置に配置すると、頸管口（例えば、月経液が子宮から出る位置）からの月経液が、タンポン用綿撒糸に対して当該タンポン用綿撒糸の全長における概ね半ばもしくは中間点において接触することになる、ということを発見した。理解されるべきであることは、吸収性を最大にするためには、一般的に、月経液がタンポン用綿撒糸の全長における先端の位置で接触することが好ましい。すなわち、タンポン用綿撒糸の全長における半ばもしくは中間点で接触することは、当該タンポン用綿撒糸が月経液を有効に吸収できない原因となる。例えば、いくつかのＭＲＩテストは、タンポン用綿撒糸が膣腔の中で比較的高く配置されると、当該タンポン用綿撒糸の底の部分のみが流体を吸収し、一方タンポン用綿撒糸の先端の部分は比較的満たされていない、ということを示した。本発明者たちは、この好ましくない吸収性が殊に女性被験者たちの月経のサイクルにおける「軽い流れ」の日の期間に見られることを、観察した。
【０００４】
上述したように、タンポン用綿撒糸は、典型的には、タンポン用綿撒糸が製造される間もしくはアプリケータの胴体にタンポン用綿撒糸を配置する間に、圧縮されセットされる。ユーザの身体の内部において湿気や流体（例えば、月経液）に晒される場合、タンポン用綿撒糸の繊維は膨張する。従来のタンポン用綿撒糸のデザインは、膨張するタンポン用綿撒糸が装着者の身体の形に一致するように当該膨張をコントロールするように試みられてきた。例えば、典型的には、膨張が膣腔の一部にぴったりと一致し、膨張するタンポン用綿撒糸の周りの経路における迂回漏れを防止することが目標である。今まで、迂回漏れをコントロールしようとする努力は、ある程度成功してきた。しかしながら、迂回漏れ防止における改良は、未だに望まれている。例えば、本発明者たちは、膣腔は従来のタンポン用綿撒糸よりも大きな弾性を有するので、当該綿撒糸は膣腔を開いたり膣腔の幅を広げたりして迂回漏れの流路を形成する原因となっている、ということを理解した。
【０００５】
従来のタンポン用綿撒糸に上述したような問題があるとして、ユーザはもし迂回漏れを避けることができなければ実質的に迂回漏れを最小化するために改良された膨張および吸収の容量を有するタンポン製品を好むだろう、ということが予期される。したがって、改良されたタンポン用綿撒糸のデザイン、殊により大きな吸収性および殊に半径方向の膨張特性を有するタンポン用綿撒糸のデザインに対する止むことのない需要が存在する、ということが見いだされた。
【課題を解決するための手段】
【０００６】
一つの側面において、本発明は、レイアップされた（重ね合わされた）形状における少なくとも２つのパッドを組み立てることを含んだタンポン用綿撒糸を作るための方法である。レイアップされた（重ね合わされた）形状のパッドを横断方向に圧縮して円筒形状にし、当該円筒形状を鉛直方向の軸に沿って圧縮してタンポン用綿撒糸にする。一つの具体例において、形成されたタンポン用綿撒糸は立法センチメートル当たり約０．４２グラム以上の密度を有している。
【０００７】
一つの具体例において、軸方向に圧縮するステップは、圧力が円筒形状の第１および第２の端部のうちの少なくとも一つに適用されるように、当該円筒形状を軸方向に圧縮することからなる。別の具体例において、軸方向の圧縮は、圧力が円筒形状の第１および第２の端部の両方に適用されるように行なわれる。
【０００８】
本発明の一つの側面において、形成されたタンポン用綿撒糸は、シンジナテストにより測定された吸収容量が約６．０グラムから９．０グラムまでの範囲内であり、密度が立方センチメートル当たり約０．４６０３グラムである。本発明の別の側面において、形成されたタンポン用綿撒糸は、シンジナテストで測定された吸収容量が約９．０グラムから１２．０グラムまでの範囲内であり、密度が立方センチメートル当たり約０．４７５５グラムである。
【０００９】
一つの具体例において、形成されたタンポン用綿撒糸は、シンジナテストにより測定された吸収容量が約６．０グラムから９．０グラムまでの範囲内であり、少なくとも最大吸水容量が約３．００ミリリットル以上であるか、吸水速度が分当たり約０．５５ミリリットル以上かのどちらかである。別の具体例において、形成されたタンポン用綿撒糸は、シンジナテストで測定された吸収容量が約９．０グラムから１２．０グラムまでの範囲内であり、密度は立方センチメートル当たり約０．４４グラム以上であり、少なくとも最大吸水容量が約４．２０ミリリットル以上であるか、吸水速度が分当たり約０．６５ミリリットル以上か、幅方向の膨張が膨張前の初期値に対して約７５パーセント以上かのいずれかである。従来のタンポンはこの値が約６０パーセントである。
【００１０】
本発明の一つの側面において、タンポン用綿撒糸は、半径方向および軸方向に圧縮されて一般的に円筒形状となる少なくとも一つのパッドを含んでいる。圧縮の後、当該円筒形状は立方センチメートル当たり約０．４２グラム以上の密度を有している。一つの具体例において、円筒形状は、さらにシンジナテストにより測定された吸収容量が約６．０グラムから９．０グラムの範囲内であり、密度が立方センチメートル当たり約０．４６０３グラムである。別の具体例において、円筒形状はさらにシンジナテストで測定された吸収容量が約９．０グラムから１２．０グラムまでの範囲内であり、密度が立方センチメートル当たり約０．４７５５グラムである。
【００１１】
一つの具体例において、タンポン用綿撒糸は、さらに当該タンポン用綿撒糸の少なくとも一部分を覆う漏れ防止のシールドを有している。当該漏れ防止のシールドは、タンポン用綿撒糸の吸収性よりも小さい第２の吸収性を有している。一つの具体例において、漏れ防止のシールドは、タンポン用綿撒糸が装着者の膣腔に挿入された場合に当該タンポン用綿撒糸に流体を導く不織布の材料からできている。
【図面の簡単な説明】
【００１２】
【図１】図１は、本発明の一具体例にかかるタンポン用綿撒糸が形成される前の状態において配置されたパッドの平面図である。
【図２】図２は、本発明にかかるタンポン用綿撒糸を形成するステップの間においてパッドを受け入れるオーブンチューブの平面図である。
【図３】図３は、本発明の一具体例に従って形成されたタンポン用綿撒糸の平面図である。
【図４Ａ】図４Ａおよび４Ｂは、性能試験を行なう前の本発明にかかるタンポン用綿撒糸と従来技術にかかるタンポン用綿撒糸とを横に並べて比較した概略図である。
【図４Ｂ】図４Ａおよび４Ｂは、性能試験を行なう前の本発明にかかるタンポン用綿撒糸と従来技術にかかるタンポン用綿撒糸とを横に並べて比較した概略図である。
【図５Ａ】図５Ａおよび５Ｂは、最初の性能試験を行なった後の図４Ａおよび４Ｂのタンポン用綿撒糸を横に並べて比較した概略図である。
【図５Ｂ】図５Ａおよび５Ｂは、最初の性能試験を行なった後の図４Ａおよび４Ｂのタンポン用綿撒糸を横に並べて比較した概略図である。
【図６Ａ】図６Ａおよび６Ｂは、さらなる性能試験を行なった後の図４Ａおよび図４Ｂのタンポン用綿撒糸を横に並べて比較した概略図である。
【図６Ｂ】図６Ａおよび６Ｂは、さらなる性能試験を行なった後の図４Ａおよび図４Ｂのタンポン用綿撒糸を横に並べて比較した概略図である。
【図７】本発明の別の具体例にしたがって形成されたタンポン用綿撒糸の平面図である。
【発明を実施するための形態】
【００１３】
本発明の一側面において、タンポン用綿撒糸は、当該綿撒糸の膨らみもしくは膨張における増大を通じて迂回漏れを減少させるように提供されている。一つの具体例において、本発明にかかるタンポン用綿撒糸は、装着者の膣腔の幅に実質的に一致するまで増加された膨張を提供する。本発明者たちは、半径方向および軸方向の両方において高度に圧縮されたタンポン用綿撒糸が、好ましい最大限の膨らみを獲得する、ということを発見した。一つの具体例において、高度の圧縮は、最初にタンポン用綿撒糸を半径方向に圧縮してその後に当該タンポン用綿撒糸を軸方向に圧縮することを含む。軸方向に綿撒糸を圧縮することによって、レーヨン繊維は、当該綿撒糸の先端部分および後端部分の両方から中間部分に向かって力を受ける。本発明者たちは、このツーステップの圧縮のプロセスが単位体積当たりの繊維（例えば、レーヨン繊維）の量を最大化する、ということを発見した。それは、今度は、流体を吸収する場合に、半径方向における幅を広げるように膨らむタンポン用綿撒糸を提供する。それに加えて、本発明者たちは、本発明にかかるタンポン用綿撒糸のデザインが、従来のタンポン用綿撒糸と比較して非常に大きい密度を有しているタンポン用綿撒糸を生み出すことを、発見した。より高い密度は、タンポン用綿撒糸が流体と接触する際に、非常に大きな膨らみをもたらすようである。一つの具体例において、本発明にかかるタンポン用綿撒糸は、漏れ防止のシールドを有している。以下説明されるように、当該漏れ防止のシールドは、迂回漏れに対するさらなる防御を提供する。ここで説明されるように、漏れ防止のシールドは、流体が、綿撒糸が膨らむ機会を有する前に高度に圧縮されたタンポン用綿撒糸を通過して移動することを妨げる。当該綿撒糸がその最大限まで幅を広げるのは、少なくとも、膨張しているタンポン用綿撒糸に向けて流体を戻してやることによってである。
【００１４】
図１は、例えば綿、レーヨン、もしくは他の天然か合成の繊維などのような繊維の２つウェブを有するパッドのレイアップ（重ね合わせ）１０を示している。それらのウェブは、切り取られることによって、予め決められた幅Ｗおよび長さＬを有するパッド２０および３０を形成している。一つの具体例において、レイアップ（重ね合わせ）の形状における組み立てに先立って、ウェブは、前もって梳毛されニードルパンチされており、予め決められた幅Ｗおよび長さＬは、各々約２．００インチおよび約４．００インチである。パッド２０および３０が同様な形状を有するように説明されている（例えば、同じ幅および長さの寸法を有している）一方で、異なる幅およびもしくは長さの寸法、およびもしくは異なる幾何学的形状を有するパッドが提供されることも、本発明の技術的思想の範囲内である、ということは十分に理解されるべきである。図１において示されるように、タンポン用綿撒糸を形成するプロセスにおいて、パッドのレイアップ（重ね合わせ）の組立て品１０は、パッド３０の上面３２の上に垂直に交わるように配置されたパッド２０を有する。それらは、十字形状のパターンを形成する。２つのパッド（例えば、パッド２０および３０）が示される一方で、２つ以上の下側パッドの上に２つ以上の上側パッドを組み合わせることも本発明の技術的思想の範囲内である、ということは十分に理解されるべきである。
【００１５】
パッドのレイアップ（重ね合わせ）１０は、その後に、例えば、パッド２０および３０を加熱したオーブンチューブ５０（図２）の中に詰め込むことによって、圧縮される。その結果として、パッド２０および３０の繊維は、軸Ａに沿って横断方向もしくは幅方向において半径方向に圧縮されて、一般的に円筒形状４０が形成される。一つの具体例において、オーブンチューブ５０の内径は、スーパーの吸収性のタイプのタンポンに対して約０．４０７インチである。そして、目標の加熱温度は、華氏約２３０度である。一つの具体例において、円筒形状４０は、軸Ａに沿って、円筒形状４０の外周４２に対して、オーブンチューブ５０の中で半径方向に圧縮される。本発明の一つの側面に従って、円筒形状４０は、その後に、垂直軸Ｂに沿った方向において、オーブンチューブ５０の中において軸方向に圧縮される。一つの具体例において、円筒形状４０は、圧力が円筒形状４０の先端部分４４および後端部分４６において適用されるように、軸方向に圧縮される。一つの具体例において、先端部分４４は、円錐形状もしくは半球形状のピストン４７により軸方向に圧縮され、後端部分４６は平坦な形状のピストン４８によって軸方向に圧縮される。一つの具体例において、軸方向における先端部分４４および後端部分４６の圧縮は、華氏約３８５度の温度において、約１２秒間の滞留時間で行なわれる。軸方向の圧縮のステップは、従来のタンポン用綿撒糸の密度と比較した場合に、比較的高い密度のタンポン用綿撒糸（円筒形状４０）を提供する。圧力下における軸方向の圧縮は、さらに円筒形状４０の密度の増加をもたらすようである。例えば、表１は、本発明にかかるタンポン用綿撒糸４０（表１において「綿撒糸Ｘ」とラベルが付けられている）の密度を、プレイテックスプロダクツ社（米国のコネチカット州のウエストポート）のジェントルグライド（米国登録商標）というタンポン製品、プレイテックスプロダクツ社のビヨンド（米国登録商標）というタンポン製品、およびタムパックスおよびパールのブランド名の下に販売されているタンポン製品との比較において示している（ジェントルグライドおよびビヨンドは、プレイテックスプロダクツ社の商標として登録されている）。表１のデータは、米国食品医薬品局の規則（２１ＣＦＲ８０１．４３０）において説明されているように、「レギュラー」および「スーパー」のタンポンの吸収性に対して、立方センチメートル当たりのグラム数（ｇｍｓ／ｃｃ）におけるタンポン用綿撒糸の密度の比較を示している。本発明にかかるタンポン用綿撒糸４０（綿撒糸Ｘ）は、従来のタンポン用綿撒糸よりも高い密度を示している。例えば、一つの具体例において、本発明にかかるタンポン用綿撒糸の密度は、従来のタンポン用綿撒糸に対して約２５パーセントから５０パーセントの範囲内に入る数値の分だけ増加している。密度における最小の増加率は約１０パーセントであり、密度における最大の増加率は約１００パーセントである。
【００１６】
【表１】
2012523911.tif 000003
【００１７】
タンポン用綿撒糸４０が１以上の尖っていない端部を有する円筒形状において描写されている一方で、本発明にかかるタンポン用綿撒糸は何らかの幾何学的な形状において形成されるかもしれない、ということは理解されるべきである。例えば、圧縮されたタンポン用綿撒糸４０は、２つの平坦なもしくは尖っていない端部、一つの尖っていない端部および一つの幾何学的な形状の端部、および２つの幾何学的な形状の端部を有するかもしれない。一つの具体例において、幾何学的な形状は、例えば、半球形状、円錐形状、先細形状、卵形形状、半球を逆さまにした形状、円錐を逆さまにした形状、先細を逆さまにした形状、卵形を逆さまにした形状、およびそれに類するものである。図３は、本発明にかかるタンポン用綿撒糸の一具体例を示している。それは、一般的に、タンポン用綿撒糸１００として示される。図３において示されるように、タンポン用綿撒糸１００は、例えば半球の幾何学的形状である第１の形状の端部１０２および第２の平坦な端部１０４を有している。一つの具体例において、綿撒糸１００の第１の端部１０２は挿入される側の端部であり、第２の端部１０４は取り出す側の端部である。一つの具体例において、図３に示されるように、取り出す側の端部１０４は、引き出すための紐１１０を有しており、タンポン用綿撒糸１００を装着者の膣から除去することが容易になっている。
【００１８】
本発明にかかるタンポン用綿撒糸１００と従来のタンポン用綿撒糸との間のさらなる比較が、吸水性に関する実証試験として知られる修正されたシンジナ吸収性テストを用いて行なわれた。吸水性に関する実証試験は、シンジナ吸収性テストの間にどれだけ速くタンポン用綿撒糸の体積が膨張するかを示し、殊に、綿撒糸が流体を吸収する際の当該綿撒糸の膨張に関連する最大の吸水容量（ミリリットル）を測定する。本発明の一具体例において、最大の吸水容量（ミリリットル）は、タンポン用綿撒糸が漏らすまでの予め決められた期間において測定され記録された。理解されるように、予め決められた期間における測定は、吸水の速度（分当たりのミリリットル）の計算を可能にする。表２乃至４は、（再び、表２乃至４において「綿撒糸Ｘ」とラベルが付けられている）本発明にかかるタンポン用綿撒糸１００の吸水性に関する実証試験、すなわち最大吸水容量（表２）、吸水速度（表３）、および綿撒糸の重量（表４）の結果を示している。綿撒糸Ｘは、再びプレイテックスプロダクツ社のジェントルグライドタンポンおよびビヨンドタンポン、並びにタムパックスオリジナルズ、パール、コーテックス、オービー、およびリル−リテスのブランド名の下に販売されているタンポン製品と比較されている。
【００１９】
【表２】
2012523911.tif 000004
【００２０】
【表３】
2012523911.tif 000005
【００２１】
【表４】
2012523911.tif 000006
【００２２】
表２および３に示されるように、本発明にかかるタンポン１００（例えば、綿撒糸Ｘ）および従来のタンポン用綿撒糸は、従来のタンポン用綿撒糸と比較してより高い吸水容量（ミリリットル）および吸水速度（分当たりのミリリットル）を提供するようである。
【００２３】
それに加えて、本発明にかかるタンポン用綿撒糸１００および従来のタンポン用綿撒糸は、シンジナ吸収性テストを用いて試験された。図４Ａおよび４Ｂは、シンジナテストの前において、本発明にかかるタンポン用綿撒糸１００と従来のジェントルグライドの綿撒糸２００とを、横並びにして比較している。図４Ａおよび４Ｂに示されるように、本発明にかかるタンポン用綿撒糸１００は、全体の長さ寸法において著しく短い（例えば、Ｌ１は、Ｌ２よりも短い）。図５Ａおよび５Ｂは、３分間のシンジナテストの後のタンポン用綿撒糸１００およびジェントルグライドタンポン２００を示している。そのシンジナテストにおいては、流体がタンポン用綿撒糸１００および２００の各々の先端部分１０２および２０２に接触するように供給される。示されるように、本発明にかかるタンポン用綿撒糸１００は、膨らむことにおいて、殊に、その幅方向の膨張において相当な改良を提供しているようである（例えば、Ｗ１は、Ｗ２よりも大きい）。例えば、２つの吸収性のタイプにおける膨らんだ寸法の代表的なテストデータが、表５において提供されている。
【００２４】
【表５】
2012523911.tif 000007
【００２５】
図６Ａおよび６Ｂは、３分間のシンジナテストの後のタンポン用綿撒糸１００およびジェントルグライドタンポン２００を示している。そのシンジナテストにおいては、流体がタンポン用綿撒糸１００および２００の各々の中間部分１０６および２０６に接触するように供給される。示されるように、本発明にかかるタンポン用綿撒糸１００は、再びその幅の膨らみにおいて相当な改良を提供するようである（例えば、Ｗ１’は、Ｗ２’よりも大きい）。
【００２６】
ＭＲＩスキャンは、また、女性被験者の中のタンポン用綿撒糸の性能を検査するために用いられた。ＭＲＩスキャンは、実験室での試験結果と一致した（例えば、シンジナおよび吸水性に関する実証試験）。そこにおいては、本発明のタンポン用綿撒糸１００は、従来のタンポン用綿撒糸と比較してその幅において相当に改良された膨張を提供した。
【００２７】
上述されたように、実際のおよび実験室でのテストは、本発明にかかる高度に圧縮されたタンポン用綿撒糸１００により獲得された多くの改良点を示している。例えば、いくつかの改良点は、以下に示される。
【００２８】
１．より高い密度
綿撒糸Ｘレギュラーの密度は、立法センチメートル当たり０．４６０３グラムであると測定された。一方、従来のタンポンにおいて次に高い密度を示したもの（レギュラーの吸収性においてビヨンドのブランド名の下に販売されている）は、立法センチメートル当たり０．４０７０グラムである。
【００２９】
綿撒糸Ｘスーパーの密度は、立法センチメートル当たり０．４７５５グラムであると測定された。一方、従来のタンポンにおいて次に高い密度を示したスーパーの吸収性のジェントルグライドのタンポン用綿撒糸は、立法センチメートル当たり０．３８２９グラムである。
【００３０】
２．より高い吸水性に関する実証試験の結果
綿撒糸Ｘレギュラーの最大の吸水容量は、３．１６ミリリットルであると測定された。一方、次に高い最大の吸水容量を示したレギュラーの吸収性のパールブランドのタンポン用綿撒糸は、２．６４ミリリットルである。
【００３１】
綿撒糸Ｘレギュラーの吸水速度は、０．６５４０であると測定された。一方、次に高い吸水速度を示した従来のレギュラーの吸収性のジェントルグライドのタンポン用綿撒糸は、０．５０５５であった。
【００３２】
綿撒糸Ｘスーパーの最大の吸水容量は４．３６ミリリットルであると測定された。一方、次に高い吸水容量を示したリル−リテスのタンポン用綿撒糸は、３．９６ミリリットルであると測定された。
【００３３】
綿撒糸Ｘスーパーの吸水速度は、０．７６９４であると測定された。一方、次に高い吸水速度を示した従来のスーパーの吸収性のジェントルグライドの臭いを吸収するタンポン用綿撒糸は、０．６０９３であった。
【００３４】
３．幅方向におけるより高い綿撒糸の膨張率
綿撒糸Ｘスーパーの元々の幅に対する膨張率は、７７パーセントであった。一方、従来のスーパーの吸収性のジェントルグライドの幅における膨張率は、６１パーセントであった。
【００３５】
要約すると、本発明にかかるタンポンは、従来のタンポン用綿撒糸と比較して、以下のような１以上の改良点を提供するようである。
密度：
レギュラーの吸収性：立方センチメートル当たり０．４２グラム以上
スーパーの吸収性  ：立方センチメートル当たり０．４０グラム以上
最大の吸水容量：
レギュラーの吸収性：２．８０ミリリットル以上
スーパーの吸収性  ：４．２０ミリリットル以上
吸水速度：
レギュラーの吸収性：分当たり０．５５ミリリットル以上
スーパーの吸収性  ：分当たり０．６５ミリリットル以上
綿撒糸の幅の膨らみ
スーパーの吸収性  ：増加率が７５パーセント以上
レギュラーの吸収性：増加率が９０パーセント以上
【００３６】
本発明の一つの具体例において、図７に示されるように、タンポン用綿撒糸３００は、タンポン用綿撒糸１００と同じく改良された密度、吸水容量、吸水速度、および膨らむ特徴を有している。漏れの防止のためのさらなる改良のために、タンポン用綿撒糸３００は漏れ防止のシールド３１０を有している。漏れ防止のシールド３１０は、膨張の初期の期間における迂回漏れ防止の手段を提供することによって、月経液が、より高い密度の綿撒糸が望ましい最大限の膨らみを獲得する機会を得る前に、タンポン用綿撒糸３００の周りを通って流れ出ることを妨げる助けとなる。
【００３７】
本発明は、詳細な具体例に関して示され説明されてきたが、本発明の技術的思想の範囲内において、様々な変形が行なわれ各要素において同等物による代替が行なわれ得る、ということが当業者によって理解されるだろう。それに加えて、本発明の技術的思想の範囲内において、特定の状況もしくは素材を本発明の教示に適応させるために修正が行なわれ得る。それゆえ、本発明は上述の詳細な説明で開示された特定の具体例に限定されるものではなく、本発明は添付されているクレームの範囲内に入る全ての具体例を含む、ということが意図されている。
【符号の説明】
【００３８】
１０…パッドのレイアップ（重ね合わせ）、２０…パッド、３０…パッド、３２…パッド３０の上面、４０…円筒形状、４２…円筒形状４０の外周、４４…円筒形状４０の先端部分、４６…円筒形状４０の後端部分、４７…半球形状のピストン、４８…平坦な形状のピストン、５０…オーブンチューブ、１００…タンポン用綿撒糸、１０２…第１の形状の端部、１０４…第２の平坦な端部、１０６…中間部分、１１０…引き出すための紐、２００…ジェントルグライドタンポン、２０２…先端部分、２０６…中間部分、３００…タンポン用綿撒糸、３１０…漏れ防止のシールド
【図１】
2012523911.tif 000008
【図２】
2012523911.tif 000009
【図３】
2012523911.tif 000010
【図４Ａ】
2012523911.tif 000011
【図４Ｂ】
2012523911.tif 000012
【図５Ａ】
2012523911.tif 000013
【図５Ｂ】
2012523911.tif 000014
【図６Ａ】
2012523911.tif 000015
【図６Ｂ】
2012523911.tif 000016
【図７】
2012523911.tif 000017
【国際調査報告】
2012523911.tif 000018